Сырьевая смесь для изготовления газобетона
CRUDE MIXTURE FOR MAKING FOAMED CONCRETE

Изобретение относится к промышленности строительных материалов, в частности к производству ячеистых бетонов, используемых в малоэтажном строительстве.
Известна смесь для изготовления газобетона, включающая портландцемент, кварцевый песок, алюминиевую пудру, воду [1].
Задача изобретения - упрощение технологии приготовления газобетона, повышение его морозостойкости.
Технический результат достигается тем, что сырьевая смесь для изготовления газобетона, включающая портландцемент, кварцевый песок, алюминиевую пудру, воду, дополнительно содержит метасиликат натрия, 1 н. раствор NaOH, синтетический ванилин при следующем соотношении компонентов, вес.ч: портландцемент 270-290; кварцевый песок 270-290; алюминиевая пудра 2-2,5; вода с температурой 55-75°С 180-220; метасиликат натрия 0,1-0,15; 1 н раствор NaOH 1-1,5; синтетический ванилин 0,01-0,03.
Составы сырьевой смеси приведены в таблице.
Для приготовления сырьевой смеси дозируют сырьевые компоненты. Портландцемент, кварцевый песок, алюминиевую пудру, метасиликат натрия, синтетический ванилин смешивают. К смеси сухих компонентов добавляют нагретую до температуры 55-75°С воду, 1 н. раствор NaOH и еще раз смешивают. Приготовленную смесь равномерно распределяют по площади предварительно смазанных маслом и нагретых до 35-40°С металлических форм (заполняют формы примерно на 1/2 их объема), выдерживают в формах в течение 12-16 часов, затем отформованные изделия освобождают от форм, при необходимости разрезают на части и подают на автоклавную обработку, которую проводят при температуре 175°С и давлении 0,8 МПа. Общая продолжительность автоклавной обработки 10-12 часов. После выгрузки из автоклава изделия выдерживают в течение 2 часов в помещении с температурой не менее 18°С. Морозостойкость газобетона составит не менее 25 циклов.
Источники информации
1. Сухарев М.Ф. и др. Производство теплоизоляционных материалов. - М.: Высш. шк., 1981. - С. 213-216.